(57)【要約】      （修正有）【課題】より輝度の高いカラー液晶表示装置を与える光学部材を提供する。【解決手段】光学部材は、式(Ｉ)（Ａｒ２）ｍ−Ａｒ１−（Ａｒ３）ｎ          （Ｉ）式中、Ａｒ１は式（II）2008249994.tif 000013で示される化合物および透明樹脂からなることを特徴とする。【選択図】なし【特許請求の範囲】
【請求項１】
式(Ｉ)
（Ａｒ2）m−Ａｒ1−（Ａｒ3）n          （Ｉ）
〔式中、Ａｒ1は式（II）
2008249994.tif 000012
（式中、環Ａと環Ｚは、炭素原子を２個共有して縮合した環を表し、各々置換基を有していてもよい。）
で表される２価の複素環基を表し、Ａｒ2及びＡｒ3は各々独立に置換基を有していてもよい芳香族性を有する複素環基又は芳香族炭化水素環基を表し、ｍとｎは各々１〜４の整数を表し、ｍ及び／又はｎが２以上の場合、２以上の各Ａｒ２及び／又はＡｒ３は互いに同一でも異なっていてもよく、Ａｒ2とＡｒ1、Ａｒ1とＡｒ3は各々共役系が繋がる状態で結合している。〕
で示される化合物および透明樹脂からなる光学部材。
【請求項２】
透明樹脂がポリメタクリル酸メチル樹脂、メタクリル酸メチル−スチレン共重合体樹脂、ポリスチレン樹脂、ポリオレフィン樹脂またはポリカーボネート樹脂である請求項1に記載の光学部材。
【請求項３】
カラー液晶カラー液晶表示装置に組み込まれて用いられる請求項１または請求項２に記載の光学部材。
【請求項４】
反射シート、拡散シート、導光板またはプリズムシートである請求項１に記載の光学部材。
【発明の詳細な説明】
【技術分野】
【０００１】
本発明は、光学部材に関し、詳しくはカラー液晶表示装置に好適に組み込まれて用いられる光学部材に関する
【背景技術】
【０００２】
カラー液晶表示装置は、図１及び図２に示すように、液晶セル（１）、その両面に配置された偏光シート（２）およびカラー表示を行うために液晶セルを透過する透過光を着色するカラーフィルター（３）から構成される画像表示部（４）と、該画像表示部（４）を背面側から照明する光源（５）とを備えた画像表示装置であり、例えば液晶テレビなどとして広く用いられている。このようなカラー液晶表示装置を構成する光源（５）としては、冷陰極線管が一般的に用いられている。冷陰極線管（５）と画像表示部（４）との間の光路上には、冷陰極線管（５）からの光を反射する反射板（６）画像表示部（４）に向けて導く導光板（７）、画像表示部（４）を均一に照明するための光拡散シート（８）、プリズムシート（９）などのような光学部材が組み込まれる。画像表示部（４）には偏光シート（２）、カラーフィルター（３）のほか、通常は、より高い品位で画像を表示するための位相差板（１０）などが組み込まれる。画像表示部（４）の前面には、これを外部から保護するための前面板（１１）などが組み込まれる。
【０００３】
カラー液晶表示装置としては、輝度が高いものが好まれており、輝度を向上させる方法として、特許文献１〔特開２００６−１７１７６７〕のように拡散板中に光を活性化させる有機色素を添加する方法が知られている。しかし、従来の有機色素では輝度の向上が十分ではなく、また耐光性も弱いという問題があった。
【０００４】
【特許文献１】特開２００６−１７１７６７号公報
【特許文献２】特開２００３−１０４９７６号公報
【特許文献３】特開２００５−２５８３８８号公報
【特許文献４】特表２００６−５０２９８１号公報
【発明の開示】
【発明が解決しようとする課題】
【０００５】
そこで本発明者は、より輝度の高いカラー液晶表示装置を与える光学部材を開発するべく鋭意検討した結果、本発明に至った。
【課題を解決するための手段】
【０００６】
すなわち本発明は、一般式（Ｉ）を構成成分の少なくとも一部として持つ有機化合物を樹脂中に添加することを特徴とする光学部材を提供するものである。
【発明の効果】
【０００７】
本発明の光学部材は、画像表示装置を構成する画像表示装置用光学部材として有用であり、例えば光拡散板などとして、これを組み込んだカラー画像表示は、通常よりも高い輝度を持つ。また、本発明の有機化合物は耐光性に優れているため、その効果は長時間安定したものである。
【発明を実施するための最良の形態】
【０００８】
本発明の光学部材は、一般式（Ｉ）を構成成分の少なくとも一部として持つ有機化合物を透明樹脂に添加することによってなる。一般式（Ｉ）を構成成分の少なくとも一部として持つ有機化合物は、特許文献２、３、４に示されている公知の化合物である。
【０００９】
特許文献２では、一般式（Ｉ）から得られるベンゾチアジアゾール誘導体を用いて液晶組成物、電荷輸送材料、光電変換素子等での利用を目的としている。特許文献３ではその有機化合物を粉末状、及び有機溶媒、ポリマー、ゲル中に溶解または分散させた液状物、あるいはこの液状物を基板に塗布した後、溶媒を除去して得られる薄膜上物質として用いることを想定している。
【００１０】
特許文献４では化合物を電子輸送材料として、光起電性デバイス、有機光検出器、有機ＩＣ等での利用を想定したものであり、染料を薄膜にして利用している。これらの公知文献と本発明とは用途が異なる。
【００１１】
上記一般式（Ｉ）において、Ａｒ1は芳香族性を有するものが好ましい。
【００１２】
上記一般式（ＩＩ）において、環Ｚとしては、置換基を有していてもよい５又は６員環の、単環又は２〜６縮合環からなる芳香族性を有する複素環又は複素環が挙げられる。環Ｚが複素環である場合、この複素環を構成するヘテロ原子としては特に制限はないが、通常、Ｏ、Ｓ、Ｓｅ、Ｎ、Ｐ、Ｓｉなどの各原子、好ましくはＯ、Ｓ、Ｎ、特に好ましくはＮが挙げられる。これらのヘテロ原子を環Ｚに２個以上含む場合、そのヘテロ原子は同じ原子であっても異なる原子であってもよい。
【００１３】
環Ｚの具体例としては、ベンゼン環、ナフタレン環、アントラセン環、フェナントレン環、フルオレン環、ピリジン環、チオフェン環、ピロール環、フラン環、ベンゾチオフェン環、ベンゾフラン環、ベンゾピロール環、イミダゾール環、キノリン環、イソキノリン環、カルバゾール環、チアゾール環、ジベンゾチオフェン環等が挙げられ、単環が好ましく、特に好ましくはベンゼン環等の６員環の芳香族炭化水素環、ピリジン環等のＮ等のヘテロ原子を有する芳香族性を有する複素環である。
【００１４】
上記一般式（ＩＩ）の環Ａは、環Ｚと共有する２つの炭素原子とともに構成される、置換基を有してもよい複素環を表し、この複素環を構成するヘテロ原子としては特に制限はないが、通常Ｏ、Ｓ、Ｓｅ、Ｎ、Ｐ、Ｓｉなどの各原子が挙げられる。これらのヘテロ原子を環Ａに２個以上含む場合、そのヘテロ原子は同じ原子であっても異なる原子であってもよい。環Ａは好ましくは芳香族性を有する複素環であり、特に好ましくはＮ，Ｓ，Ｏ等のヘテロ原子を有する５員環の芳香族性を有する複素環である。
【００１５】
一般式（ＩＩ）において、環Ａ及び環Ｚが有していてもよい置換基としては、一般式（ＩＩａ），（ＩＩｂ）における置換基として後述する置換基が挙げられる。
【００１６】
特に、一般式（ＩＩ）で表されるＡｒ1は、下記一般式（ＩＩａ），（ＩＩｂ）のいずれかで表される、互いに２つの炭素原子を共有する２つの環状構造からなる２価の複素環基であることが好ましく、特に、電子吸引性の５員環を有する下記一般式（ＩＩａ）で表されることが好ましい。
【００１７】
2008249994.tif 000002
［一般式（ＩＩａ），（ＩＩｂ）において、環Ｚは一般式（ＩＩ）における環Ｚと同義の環よりなる２価の基であり、一般式（ＩＩａ）中、Ｙは１６族元素を表し、一般式（ＩＩｂ）中、ＸはＮ又はＳを表す。］
上記一般式（ＩＩａ）において、Ｙは好ましくはＯ又はＳである。
【００１８】
上記一般式（ＩＩａ），（ＩＩｂ）で表されるＡｒ１が有していてもよい置換基、即ち、環Ｚ、或いは一般式（ＩＩａ）におけるＹ原子を含む複素環、一般式（ＩＩｂ）におけるＸ原子を含む複素環が有し得る置換基としては、アルキル基、炭化水素環基、複素環基、アルコキシ基、アリールオキシ基、ヘテロアリールオキシ基、アラルキルオキシ基、ヘテロアラルキルオキシ基、置換基を有していても良いアミノ基、アシル基、ニトロ基、シアノ基、エステル基、ハロゲン原子、水酸基、カルボキシル基などが挙げられる。より具体的には、以下に具体例を挙げるような炭素数１〜９のアルキル基、炭素数３〜２０の炭化水素環基、５又は６員環の単環又は２〜６縮合環由来の複素環基、炭素数１〜９のアルコキシ基、炭素数２〜１８の（ヘテロ）アリールオキシ基、炭素数３〜１８の（ヘテロ）アラルキルオキシ基，炭素数２〜２０のアルキルアミノ基、炭素数２〜３０の（ヘテロ）アリールアミノ基、炭素数１〜２０のアシル基、ニトロ基、シアノ基、炭素数１〜６のエステル基、ハロゲン原子、水酸基、カルボキシル基などであるが、好ましくは炭素数１０以下の有機基、特にニトロ基、シアノ基、エステル基、カルボキシル基などの電子吸引性の基が挙げられる。特に、シアノ基、エステル基、カルボキシル基が好ましい。
【００１９】
炭素数１〜９のアルキル基としては、メチル基、エチル基、プロピル基、イソプロピル基、ブチル基、ｉｓｏ−ブチル基、ｓｅｃ−ブチル基、ｔｅｒｔ−ブチル基、ヘキシル基、オクチル基などが挙げられる。
【００２０】
炭素数３〜２０の炭化水素環基としては、シクロプロピル基、シクロヘキシル基、テトラデカヒドロアントラニル基、フェニル基、アントラニル基、フェナンスリル基などが挙げられる。
【００２１】
５又は６員環の単環又は２〜６縮合環由来の複素環基としては、１−ピレニル基、１−ナフチル基、２−ナフチル基、１−フェナントレニル基、１−ペリレニル基、２−ピペリジニル基、２−ピペラジニル基、デカヒドロキノリニル基、ジュロリジン−９−イル基などが挙げられる。
【００２２】
炭素数１〜９のアルコキシ基としては、メトキシ基、エトキシ基、プロポキシ基、イソプロポキシ基、ブトキシ基、ｉｓｏ−ブトキシ基、ｓｅｃ−ブトキシ基、ｔｅｒｔ−ブトキシ基、ヘキシルオキシ基、オクチルオキシ基などが挙げられる。
【００２３】
炭素数２〜１８の（ヘテロ）アリールオキシ基としては、フェノキシ基、ナフチルオキシ基、２−チエニルオキシ基、２−フリルオキシ基、２−キノリルオキシ基などが挙げられる。
【００２４】
炭素数３〜１８の（ヘテロ）アラルキルオキシ基としては、ベンジルオキシ基、フェネチルオキシ基、ナフチルメトキシ基、２−チエニルメトキシ基、２−フリルメトキシ基、２−キノリルメトキシ基などが挙げられる。
【００２５】
炭素数２〜２０のアルキルアミノ基としては、ジメチルアミノ基、メチルエチルアミノ基、ジブチルアミノ基、ジオクチルアミノ基などが挙げられる。
【００２６】
炭素数２〜３０の（ヘテロ）アリールアミノ基としては、ジフェニルアミノ基、ジナフチルアミノ基、ナフチルフェニルアミノ基、ジトリルアミノ基、ジ（２−チエニル）アミノ基、ジ（２−フリル）アミノ基、フェニル（２−チエニル）アミノ基などが挙げられる。
【００２７】
炭素数１〜２０のアシル基としては、ホルミル基、アセチル基、プロピオニル基、イソブチリル基、バレリル基、シクロヘキシルカルボニル基等が挙げられる。
【００２８】
炭素数１〜６のエステル基の例としては、メトキシカルボニル基、エトキシカルボニル基、プロポキシカルボニル基、イソプロポキシカルボニル基などが挙げられる。
【００２９】
ハロゲン原子の例としては、フッ素原子，塩素原子，臭素原子、沃素原子などが挙げられる。
【００３０】
一般式（ＩＩａ）、（ＩＩｂ）において、各々の環が有する上述のような置換基のうち、隣接する基同士が結合して環状構造を形成していてもよい。隣接する置換基同士が結合して環状構造を形成するものとしては、例えば、一般式（ＩＩａ）、（ＩＩｂ）における環Ｚのベンゼン環に、該ベンゼン環が有する置換基同士が結合して下記構造式に示すようなフェノキサチン、フェノチアジン、フェノキサジン環を形成したものが挙げられる。
【００３１】
次に、下記一般式の環Ｚの置換基について説明する。一般式（Ｉ）の環Ｚの置換基は、芳香族性を有する複素環基または芳香族炭化水素環基、好ましくは５または６員環の、短環または２〜６縮合環からなる、芳香族炭化水素環基または芳香属性を有する複素環基を表し、これらは置換基を有していても良い。
【００３２】
ここで芳香族炭化水素環基として、好ましくは６員環の単環又は２〜１０縮合環由来の基が挙げられる。具体的には、フェニル基、ナフチル基、アントラニル基、フェナンスリル基、ピレニル基などが挙げられ、特にフェニル基が好ましい。
【００３３】
一方、芳香族性を有する複素環基としては、好ましくは５又は６員環の、特に好ましくは５員環の、単環又は２〜１０縮合環由来の基が挙げられる。複素環を構成するヘテロ原子としては特に制限はないが、通常、Ｏ、Ｓ、Ｓｅ、Ｎ、Ｐ、Ｓｉなどの各原子が挙げられる。これらのヘテロ原子を２個以上含む場合、そのヘテロ原子は同じ原子であっても異なる原子であってもよい。特に好ましいヘテロ原子はＮである。芳香族性を有する複素環基の具体例としては、フラン、チオフェン、ピロール、ベンゾフラン、イソベンゾフラン、１−ベンゾチオフェン、２−ベンゾチオフェン、インドール、イソインドール、インドリジン、カルバゾール、キサンテン、ピリジン、キノリン、イソキノリン、フェナンスリジン、アクリジン、オキサゾール、イソオキサゾール、チアゾール、イソチアゾール、フラザン、イミダゾール、ピラゾール、ベンゾイミダゾール、１，８−ナフチリジン、ピラジン、ピリミジン、ピリダジン等の環由来の一価の芳香族性を有する複素環基が挙げられ、このうち特にチオフェン環由来の基が好ましい。
【００３４】
これらの置換基は一般式Ａに対して複数ついていてもよいし、複数の置換基がある場合、各々が互いに同一であっても異なっていても良い。
【００３５】
以下に前記一般式（Ｉ）で表わされる化合物の具体例を挙げるが、本発明はこれらに何ら限定されるものではない。
【００３６】
2008249994.tif 000003
【００３７】
2008249994.tif 000004
【００３８】
2008249994.tif 000005
【００３９】
2008249994.tif 000006
【００４０】
2008249994.tif 000007
【００４１】
2008249994.tif 000008
【００４２】
2008249994.tif 000009
【００４３】
2008249994.tif 000010
【００４４】
2008249994.tif 000011
【００４５】
また本発明に使用する透明樹脂としては、透明であれば熱可塑性樹脂でも熱硬化性樹脂でも良い。メタクリル樹脂、メタクリル酸メチル−スチレン共重合体樹脂、ポリカーボネート樹脂、ポリスチレン樹脂、ポリオレフィン樹脂、環状オレフィン樹脂などの透明樹脂材料が挙げられる。
【００４６】
なお、この光学部材はカラー液晶表示装置（１）に組み込まれることで好適に用いられるものである。カラー液晶表示装置は、例えば図１および図２に示すように、画像表示部（４）と、光源（５）とを備え、画像表示部（４）により表示されるカラー画像を、光源（５）により背面から照明するものである。図１および図２に示すカラー画像表示装置において、光源（５）としては、冷陰極線管、熱陰極管、発光ダイオード等が用いられている。
【００４７】
画像表示部（４）は、液晶セル（１）、偏光シート（２）およびカラーフィルター（３）などから構成される。偏光シート（２）は通常、液晶セル（１）の両面に配置される。カラーフィルター（３）は、カラー表示を行うために液晶セル（１）を透過する光を着色するものであり、通常は液晶セル（１）の背面側で、偏光シート（２）との間に配置される。画像表示部（５）には、高品位で画像を表示させるための位相差板（１０）などが組み込まれていてもよい。
【００４８】
図１に示すサイドエッジ型カラー液晶表示装置（１）においては、光源（５）が、画像表示部（４）の背面側の側方に配置されている。この光源（５）からの光は導光板（７）などにより画像表示部（５）に向けて導かれ、画像表示部（４）の直下に配置された光拡散板（８）、プリズムシート（９）などを透過して、画像表示部（５）を均一に照明する。導光板（７）は、画像表示部（５）の背面側の側方に配置された光源（６）からの光を画像表示装置（５）に向けて導くための光学部材である。光拡散板（８）は、導光板（７）からの光を拡散させながら透過させる光学部材である。プリズムシート（９）は、表面または内部に設けられたプリズムにより、画像表示部（４）が均一に照明されるように光を屈折させながら透過させる光学部材であり、通常は光拡散板（８）と画像表示部（４）との間に配置される。
【００４９】
図２に示す直下型カラー液晶表示装置（１）において、光源（５）は、画像表示部（４）の背面の直下に主に複数配置され、光源（５）の背面に設置された反射板で反射され、光源（５）と画像表示部（４）との間に配置された光拡散板（７）、この光拡散板（７）と画像表示部（４）との間に配置されたプリズムシート（１０）などにより画像表示部（４）を均一に照明する。
【００５０】
図１および図２に示すカラー液晶表示装置（１）において、画像表示部（４）の前面には、画像表示部（４）を外部から保護するための前面板（１１）が配置されており、画像表示部（４）により表示されるカラー画像は、この前面板（１１）を通じて観察される。
【００５１】
この光学部材の設置場所としては、
（１）反射シート（６）、導光板（７）、光拡散板（８）、プリズムシート（９）などとして、光源（５）から画像表示部（５）までの光路上に組み込まれてもよいし、
（２）偏光シート（２）、位相差シート（１０）などとして画像表示部（４）内に組み込まれてもよいし、
（３）前面板（１０）として画像表示部（４）の前面側に組み込まれてもよいが、画像を表示しないときや、黒色を表示した際に自然な黒色に見える点で、画像表示部（４）の背面となるように、光源（５）から画像表示部（４）間での光路上に組み込むことが好ましい。特に反射板（６）、導光板（７）、光拡散板（８）、プリズムシート（９）とすることが好ましい。
【００５２】
反射板は光源の背面に設置され、光源か後ろに出射された光を反射し全面へ出射される光の量をふやす役目を持つ。透明樹脂に、無機フィラー、顔料等の添加剤を添加することや、または発泡させることにより高い反射率を持つことを特徴とする
【００５３】
導光板は、透明樹脂が好適に用いられ、これらに帯電防止剤、難燃剤、紫外線吸収剤、酸化防止剤等種々の添加剤を含有していてもよい。また、反射板（６）のある側に白色顔料によるドットパターンを設けても良い。
【００５４】
光拡散板は透明樹脂に異なる屈折率を有する光拡散剤を添加したものが好適に用いられる。光拡散剤としては、透明樹脂との屈折率差が通常０．０１〜０．３、好ましくは０．０５〜０．２であり、重量平均粒子径が通常１μｍ〜１５μｍ、好ましくは２μｍ〜１０μｍであり、透明樹脂に対して非相溶性のものが用いられ、例えばガラスビーズ、シリカ粒子、水酸化アルミニウム粒子、炭酸カルシウム粒子、炭酸バリウム粒子、酸化チタン粒子、タルクなどの無機粒子や、スチレン樹脂粒子、アクリル樹脂粒子、シリコーン粒子などの有機粒子などが挙げられる。
【００５５】
光拡散剤の含有量は、目的とする光拡散板により異なるが、例えば透明樹脂１００質量部に対して通常０．１質量部〜１０質量部、好ましくは０．３質量部〜７質量部であり、光拡散板としたときの単位面積あたりの含有量が通常２ｇ／ｍ2〜２００ｇ／ｍ2、好ましくは３ｇ／ｍ2〜７０ｇ／ｍ2となるように含有される。
【００５６】
レンズシートは透明樹脂の表面に、微細な形状を腑形したシートであり、光源から導光板（８）、拡散板（９）を通った光を集光し、正面輝度を高める性質がある。形状としてはレンチキュラー、プリズム等が用いられる。
【００５７】
本発明の光学部材の加工方法としては、透明樹脂材料を加熱溶融させ、一般式（Ｉ）で表わされる有機化合物を添加して溶融混練し、押出し成形法、射出成形法、プレス成形法などの成形方法により成形してもよい。
【００５８】
また、（２）透明樹脂材料の原料となる単量体を重合開始剤および一般式（Ｉ）で表わされる有機化合物と混合し、この重合開始剤により型内で重合させる方法により成形しても良い。
【００５９】
本発明の光学部材は、本発明の目的を損なわない範囲で、光拡散材、充填材、離型剤、紫外線吸収剤、酸化防止剤などの安定剤、難燃化剤などを含んでいてもよい。また表面は平滑であってもよいし、光を拡散させるための細かな凹凸が設けられていてもよい。
【実施例】
【００６０】
以下、実施例により本発明をより詳細に説明するが、本発明は、かかる実施例により限定されるものではない。
【００６１】
実施例１
ポリスチレン樹脂〔東洋スチレン社製「ＨＲＭ４０」、屈折率１．５９〕９７．８質量部、
ジフェニルアミノビフェニルベンゾチアジアゾール０．０００５質量部、
光拡散剤としてのアクリル樹脂粒子〔住友化学社製「スミペックスＸＣ１Ａ  」、重量平均粒子径３０μｍ、屈折率１．４９〕２質量部および
光拡散剤としてのシリコーン粒子〔東レダウシリコン社「ＤＹ３３−７１９」、重量平均粒子径２μｍ、屈折率１．４２〕０．２質量部を
２５０℃で溶融混練しながら押出成形して、厚さ２ｍｍの光拡散板を得た。
【００６２】
図２に示すように、光拡散板（８）および光源（６）を備え、その前面側に配置された画像表示部（４）とを備えた市販の透過型画像表示装置〔画面サイズは２０型（対角サイズ５０．０３ｃｍ）〕の前記光拡散板（８）として、上記で得た光拡散板を装着し、全面に白色画像を表示させて輝度を測定したところ、輝度は６９６．８ｃｄ／ｍ2であった。
輝度は、マルチ輝度計〔アイシステム社製「Ｅｙｅ−Ｓｃａｌｅ  ３Ｗ，４Ｗ」〕を用いて表示画面全面の平均値として求めた。
【００６３】
実施例２
ジフェニルアミノビフェニルベンゾチアジアゾールの代わりにジフェニルアミノフェニルベンゾチアジアゾール０．０００５質量部を添加することが異なる他は実施例１と同様の条件で拡散板を作成したところ、作製した拡散板の輝度は５６３．３ｃｄ／ｍ2であった。
【００６４】
比較例１
ジフェニルアミノビフェニルベンゾチアジアゾール０．０００５質量部を添加しないことが異なる他は実施例１と同様の条件で拡散板を作成したところ、作製した拡散板の輝度は５２４．５ｃｄ／ｍ2であった。
【００６５】
比較例２
ジフェニルアミノビフェニルベンゾチアジアゾール０．０００５質量部を添加しないことが異なる他は実施例１と同様の条件で拡散板を作成したところ、
作製した拡散板の輝度は５１６．１ｃｄ／ｍ2であった。
【００６６】
〈耐光性評価試験〉
実施例及び比較例にて作製した拡散板を５×５ｃｍの小片に切り、水銀灯照射装置内に設置した。その後水銀灯を照射し、照射時間１００ｈ、３００ｈ、５００ｈ、で一度サンプルを取り出し、自記分光光度計（Ｕ−４０００、ＨＩＴＡＣＨＩ社製）によって染料の吸収ピーク位置の透過率を確認した。結果を表１に示す。
【００６７】
表１
─────────────────────────
水銀灯照射時間（ｈ）          透過率（％）        
─────────────────────────
実施例２        比較例２    
────────  ────────────────
０          ４２．２        ４０．９    
９６          ４２．６        ５１．２    
２００          ４２．６        ５２．５    
３００          ４２．８        ５３．０    
４００          ４２．３        ５３．２    
５００          ４３．２        ５４．２    
─────────────────────────
【００６８】
耐光性評価実験の結果から、ＹＲＣ−１８と比較してジフェニルアミノフェニルベンゾチアジアゾールのＴｔは全く変化していないことが確認できる。このことから、ベンゾチアジアゾール系の染料は輝度が向上する効果と共に耐光性にも優れていることが確認できる。
【図面の簡単な説明】
【００６９】
【図１】カラー液晶表示装置の一例を模式的に示す断面図である。
【図２】カラー液晶表示装置の他の一例を模式的に示す断面図である。
【図１】
2008249994.tif 000014
【図２】
2008249994.tif 000015